상당 한 내부 응력 을 나타내 고 미세 - 그레인 형태 로 침착 되 는 경우 , 높 은 취성 의 미세 - 그레인 침착 물 의 구체 적 인 예 는 철 침착 물 이 다 . 철 이 나노 결정 성 형태 로 전착 되 는 경우 , 이 는 고도 응력 하 에 존재 한다 . 전형 적 으로 , 관찰 된 내부 응력 값 은 550 내지 650 VHN 의 경도 값 을 갖 는 판 의 경우 10 내지 100 ksi ( 장력 ) 범위 이 다 . 높 은 잔류 응력 은 달성 가능 한 두께 에 불리 하 게 영향 을 미치 고 , 미세 - 균열 이 일어나 거나 또는 사용 중 임의 의 상당 한 소성 변형 량 을 조절 할 수 없 을 만큼 과도 한 응력 을 받 는 , 즉 극도 로 경질 이 지만 불량 한 인성 을 나타내 는 미세 구조 를 유발 한다 . 이러 한 결점 은 열 처리 에 의해 조절 될 수 없 으며 , 그 이유 는 , 전착 중 에 도입 된 불순물 ( 예컨대 , O , C , S 및 H ) 로 인해 생성 된 침착 물 이 열 처리 시 에 물러지 기 때문 이 다 . 이 같 은 결점 은 미세 - 그레인 을 함유 하 는 구조 적 용도 에 사용 할 수 없 다 . 이 같 은 결점 은 실시 예 XI 에 예시 된 바 와 같 은 교대 로 배치 되 는 인성 및 취성 층 들 을 갖 는 등급 또는 등급 들 ( 레벨 들 또는 층 들 ) 을 제공 함 으로써 조절 된다 .